ЭТИЛЕННЕНАСЫЩЕННЫЙ МАКРОМЕР И СПОСОБ ЕГО ПОЛУЧЕНИЯ, ПРЕДВАРИТЕЛЬНО СФОРМОВАННЫЙ СТАБИЛИЗАТОР И СПОСОБ ЕГО ПОЛУЧЕНИЯ, ПОЛИМЕРНЫЙ ПОЛИОЛ И СПОСОБ ЕГО ПОЛУЧЕНИЯ, ПОЛИУРЕТАН И СПОСОБ ПОЛУЧЕНИЯ ПОЛИУРЕТАНА

1. Этиленненасыщенный макромер, который включает продукт реакции:
(а) соединени , соответствующего формуле
в которой R означает атом водорода, линейную или разветвленную углеводородную группу, содержащую от 1 до 8 атомов углерода, или арильную группу, содержащую от 6 до 12 атомов углерода;
R" означает атом водорода, линейную или разветвленную углеводородную группу, содержащую от 1 до 8 атомов углерода и котора  может быть насыщенной или ненасыщенной, или арильную группу, содержащую от 6 до 12 атомов углерода; и
А означает атом хлора, атом брома, атом фтора, атом йода или группу OR',
в которой R' означает атом водорода или алкильную группу, содержащую от 1 до 8 атомов углерода, с
(b) полимерным полиолом, имеющим гидроксильне число от 10 до 300, и функциональностью, от 2 до 15, необ зательно в присутствии
(c) по меньшей мере одного катализатора.
2. Этиленненасыщенный макромер по п.1, в котором в соединении (а):
R означает атом водорода, метильную группу, этильную группу, пропильную группу или бутильную группу;
R" означает атом водорода, метильную группу, этильную группу, пропильную группу, бутильную группу, фенильную группу, этенильную группу или пропенильную группу; и
А означает атом хлора, атом брома, атом йода или группу OR', в которой
R' означает водород, метильную группу или этильную группу.
3. Этиленненасыщенный макромер по п.1, в котором (b) указанный полимерный полиол имеет функциональность от примерно 3 до примерно 10, гидроксильное число от примерно 15 до примерно 200, и молекул рную массу от примерно 2000 до примерно 12000.
4. Этиленненасыщенный макромер по п.1, в котором (а) включает метилметакрилат.
5. Способ получени  этиленненасыщенного макромера, включающий
(1) взаимодействие
(a) соединени , соответствующего формуле
в которой R означает атом водорода, линейную или разветвленную углеводородную группу, содержащую от 1 до 8 атомов углерода, или арильную группу, содержащую от 6 до 12 атомов углерода;
R" означает атом водорода, линейную или разветвленную углеводородную группу, содержащую от 1 до 8 атомов углерода и котора  может быть насыщенной или ненасыщенной, или арильную группу, содержащую от 6 до 12 атомов углерода; и
А означает атом хлора, атом брома, атом фтора, атом йода или группу OR', в которой
R' означает атом водорода, или алкильную группу, содержащую от 1 до 8 атомов углерода, с
(b) простым полиэфирполиолом, имеющим гидроксильное число от 10 до 300 и функциональность от 2 до 15, необ зательно в присутствии
(c) по меньшей мере одного катализатора.
6. Способ по п.5, в котором в соединении (а)
R означает атом водорода, метильную группу, этильную группу, пропильную группу или бутильную группу;
R" означает атом водорода, метильную группу, этильную группу, пропильную группу, бутильную группу, фенильную группу, этенильную группу или пропенильную группу; и
А означает атом хлора, атом брома, атом йода или группу OR', в которой
R' означает атом водорода, метильную группу или этильную группу.
7. Способ по п.5, в котором (b) указанный простой полиэфирполиол имеет функциональность от примерно 3 до примерно 10, гидроксильное число от примерно 15 до примерно 200, и молекул рную массу от примерно 2000 до примерно 12000.
8. Способ по п.5, в котором (а) включает метилметакрилат.
9. Способ по п.5, в котором реакци  между (а) и (b) проводитс  при температурах от примерно 25 до примерно 250°С, в течение периода времени от примерно 1 до примерно 10 ч.
10. Предварительно сформованный стабилизатор, включающий продукт свободнорадикальной полимеризации
(А) этиленненасыщенного макромера по п.1, с
(B) по меньшей мере одним этиленненасыщенным мономером, в присутствии
(C) по меньшей мере одного инициатора свободнорадикальной полимеризации, и необ зательно,
(D) жидкого разбавител , и необ зательно,
(Е) реагента-переносчика цепи.
11. Предварительно сформованный стабилизатор по п.10, в котором (А) этиленненасыщенный макромер включает продукт реакции:
(а) соединени , соответствующего формуле
в которой R означает атом водорода, метильную группу, этильную группу, пропильную группу или бутильную группу;
R" означает атом водорода, метильную группу, этильную группу, пропильную группу, бутильную группу, фенильную группу, этенильную группу или пропенильную группу; и
А означает атом хлора, атом брома, атом йода или группу OR',
в которой R' означает атом водорода, метильную группу или этильную группу; и
(b) простого полиэфирполиола, имеющего функциональность от примерно 3 до примерно 10, гидроксильное число от примерно 15 до примерно 200, и молекул рную массуот примерно 2000 до примерно 12000.
12. Предварительно сформованный стабилизатор по п.10, в котором (В) указанный этиленненасыщенный мономер выбран из группы, включающей акрилонитрил, стирол и их смеси.
13. Предварительно сформованный стабилизатор по п.12, в котором (В) смеси стирола и акрилотнитрила в массовом соотношении от 80:20 до 40:60.
14. Предварительно сформованный стабилизатор по п.10, в котором (С) указанный свободнорадикальный инициатор выбран из группы, включающей один или большее количество пероксидных инициаторов, один или большее количество азоинициаторов и их смеси.
15. Предварительно сформованный стабилизатор по п.10, в котором (D) указанный разбавитель выбран из группы, включающей моноол, полиол, углеводород, простой эфир и их смеси.
16. Предварительно сформованный стабилизатор по п.10, в котором (Е) указанный реагент-переносчик цепи выбран из группы, включающей изопропанол, этанол, трет-бутанол, толуол, этилбензол, триэтиламин, додецилмеркаптан, октадецилмеркаптан, тетрахлорид углерода, тетрабромид углерода, хлороформ и метиленхлорид.
17. Способ получени  предварительно сформированного стабилизатора, включающий
(1) свободнорадикальную полимеризацию:
(A) этиленненасыщенного макромера по п.1, с
(B) по меньшей мере одним этиленненасыщенным мономером, в присутствии
(C) по меньшей мере одного инициатора свободнорадикальной полимеризации, и необ зательно,
(D) жидкого разбавител , и необ зательно,
(Е) реагента-переносчика цепи.
18. Способ по п.17, в котором
(А) этиленненасыщенного макромер включает продукт реакции:
(а) соединени , соответствующего формуле
в которой R означает атом водорода, метильную группу, этильную группу, пропильную группу или бутильную группу;
R" означает атом водорода, метильную группу, этильную группу, пропильную группу, бутильную группу, фенильную группу, этенильную группу или пропенильную группу, и
А означает атом хлора, атом брома, атом йода или группу OR',
в которой R' означает атом водорода, метильную группу или этильную группу, и
(b) простой полиэфирполиол, имеющий функциональность от примерно 3 до примерно 10, гидроксильное число от примерно 15 до примерно 200, и молекул рную массу от примерно 2000 до примерно 12000.
19. Способ по п.17, в котором (В) указанный этиленненасыщенный мономер выбран из группы, включающей акрилонитрил, стирол и их смеси.
20. Способ по п.19, в котором (В) смеси стирола и акрилонитрила в массовом соотношении от 80:20 до 40:60.
21. Способ по п.17, в котором (С) указанный свободнорадикальный инициатор выбран из группы, включающей один или большее количество пероксидных инициаторов, один или большее количество азоинициаторов и их смеси.
22. Способ по п.17, в котором (D) указанный разбавитель выбран из группы, включающей моноол, полиол, углеводород, простой эфир и их смеси.
23. Способ по п.17, в котором (Е) указанный реагент-переносчик цепи выбран из группы, включающей изопропанол, этанол, трет-бутанол, толуол, этилбензол, триэтиламин, додецилмеркаптан, октадецилмеркаптан, тетрахлорид углерода, тетрабромид углерода, хлороформ и метиленхлорид.
24. Полимерный полиол, включающий продукт реакции
(I) основного полиола, имеющего гидроксильного число от 10 до 180, и имеющего функциональность 2 до 8,
(II) этиленненасыщенного макромера по п.1 или предварительно сформованного стабилизатора по п.10, и
(III) по меньшей мере одного этиленненасыщенного мономера; в присутствии
(IV) по меньшей мере одного инициатора свободнорадикальной полимеризации; и необ зательно,
(V) реагента-переносчика цепи.
25. Полимерный полиол по п.24, в котором (III) указанный этиленненасыщенный мономер выбран из группы, включающей стирол, акрилонитрил и их смеси.
26. Полимерный полиол по п.25, в котором (III) указанный этиленненасыщенный мономер смеси стирола и акрилонитрила в массовом соотношении от 80:20 до 30:70.
27. Полимерный полиол по п.24, в котором (IV) указанный инициатор свободнорадикальной полимеризации выбран из группы, включающей ацилпероксиды, алкилпероксиды, азосоединени  и их смеси.
28. Полимерный полиол по п.24, в котором (V) указанный реагент-переносчик цепи выбран из группы, включающей изопропанол, этанол, трет-бутанол, толуол, этилбензол, триэтиламин, додецилмеркаптан, октадецилмеркаптан, тетрахлорид углерода, тетрабромид углерода, хлороформ и метиленхлорид.
29. Способ получени  полимерного полиола, включающий свободнорадикальную полимеризацию:
(I) основного полиола, имеющего гидроксильное число от 10 до 180, и имеющего функциональность 2 до 8,
(II) этиленненасыщенного макромера по п.1 или предварительно сформированного стабилизатора по п.10, и
(III) по меньшей мере одного этиленненасыщенного мономера, в присутствии
(IV) по меньшей мере одного инициатора свободнорадикальной полимеризации, и необ зательно,
(V) реагента-переносчика цепи.
30. Способ по п.29, в котором (III) указанный этиленненасыщенный мономер выбран из группы, включающей стирол, акрилонитрил и их смеси.
31. Способ по п.30 в котором (III) указанный этиленненасыщенный мономер смеси стирола и акрилотнитрила в массовом соотношении от 80:20 до 30:70.
32. Способ по п.29, в котором (IV) указанный инициатор свободнорадикальной полимеризации выбран из группы, включающей ацилпероксиды, алкилпероксиды, азосоединени  и их смеси.
33. Способ по п.29, в котором (V) указанный реагент-переносчик цепи выбран из группы, включающей изопропанол, этанол, трет-бутанол, толуол, этилбензол, триэтиламин, додецилмеркаптан, октадецилмеркаптан, тетрахлорид углерода, тетрабромид углерода, хлороформ и метиленхлорид.
34. Полимерный полиол, включающий продукт реакции:
(I) основного полиола, имеющего гидроксильное число от 10 до 180, и имеющего функциональность 2 до 8,
(II) этиленненасыщенного макромера по п.1, и
(III) по меньшей мере одного этиленненасыщенного мономера, в присутствии
(IV) по меньшей мере одного инициатора свободнорадикальной полимеризации, и необ зательно,
(V) реагента-переносчика цепи.
35. Полимер-полиол по п.34, в котором (III) указанный этиленненасыщенный мономер выбран из группы, включающей стирол, акрилонитрил и их смеси.
36. Полимерный полиол по п.35, в котором (III) указанный этиленненасыщенный мономер смеси стирола и акрилотнитрила в массовом соотношении от 80:20 до 30:70.
37. Полимерный полиол по п.34, в котором (IV) указанный инициатор свободнорадикальной полимеризации выбран из группы, включающей ацилпероксиды, алкилпероксиды, азосоединени  и их смеси.
38. Полимерный полиол по п.34, в котором (V) указанный реагент-переносчик цепи выбран из группы, включающей изопропанол, этанол, трет-бутанол, толуол, этилбензол, триэтиламин, додецилмеркаптан, октадецилмеркаптан, тетрахлорид углерода, тетрабромид углерода, хлороформ и метиленхлорид.
39. Полиуретан, включающий продукт реакции (1) полиизоцианата с (2) реакционноспособным по отношению к изоцианату компонентом, включающим полимерный полиол по п.24.
40. Способ получени  полиуретана, включающий реакцию (1) полиизоцианата с (2) реакционноспособным по отношению к изоцианату компонентом, включающим полимерный полиол по п.24.